(57)【要約】【課題】  セメント等の混合材として有用である、ＣａＯ・Ａｌ２Ｏ３・２ＳｉＯ２を主成分とし且つ非晶質量の少ない焼成物を、各種廃棄物、副産物を原料として安定的に得る。【解決手段】  ９５０℃での強熱残分が、酸化物換算でＳｉＯ２を４０〜５０質量％、Ａｌ２Ｏ３を２０〜３７質量％、ＣａＯを１５〜２３質量％含み、且つＡｌ２Ｏ３／ＳｉＯ２が０．４〜０．９の範囲にある原料を１０００〜１４００℃で焼成する（但し、原料がＣａＯ：Ａｌ２Ｏ３：ＳｉＯ２＝１：１：２であって且つこれら以外の金属成分を含まない場合を除く）。該原料としては、石炭灰を主成分とし、これに石灰石などのＣａ含有率の高い原料を混合して調製することが好ましい。【選択図】  なし【特許請求の範囲】
【請求項１】
９５０℃での強熱残分が、酸化物換算でＳｉＯ２を４０〜５０質量％、Ａｌ２Ｏ３を２０〜３７質量％、ＣａＯを１５〜２３質量％含み、且つＡｌ２Ｏ３／ＳｉＯ２が０．４〜０．９の範囲にある原料を１０００〜１４００℃で焼成する、ＣａＯ・Ａｌ２Ｏ３・２ＳｉＯ２を主成分とする焼成物の製造方法（但し、原料がＣａＯ：Ａｌ２Ｏ３：ＳｉＯ２＝１：１：２であって且つこれら以外の金属成分を含まない場合を除く）。
【請求項２】
原料として、石炭灰と該石炭灰よりもＣａ含有率の高い原料とを用いる請求項１記載の焼成物の製造方法。
【発明の詳細な説明】
【技術分野】
【０００１】
本発明はＣａＯ・Ａｌ２Ｏ３・２ＳｉＯ２を主成分とする焼成物を得るため製造方法に関する。
【背景技術】
【０００２】
近年の地球環境問題と関連して、廃棄物、副産物等の有効利用は重要な課題となっている。セメント産業、セメント製造設備の特徴を生かし、セメント製造時に原料や燃料として廃棄物を有効利用あるいは処理を行うことは、安全かつ大量処分が可能という観点から有効とされている。
【０００３】
廃棄物、副産物等の中で、石炭灰、都市ごみ焼却灰、高炉水砕スラグ、高炉徐冷スラグ等、特に石炭灰は、通常のセメントクリンカー組成に比べ、Ａｌ２Ｏ３含有量が多い。そのためこのような廃棄物、副産物等の使用量を増加させた場合、セメントクリンカー成分のうち間隙相に当たる３ＣａＯ・Ａｌ２Ｏ３含有量が増加することになり、セメント物性に影響が生じる。従って、セメント製造での廃棄物、副産物等の利用量は、Ａｌ２Ｏ３成分の量により制約を受け、多量に使用できないという問題がある。
【０００４】
そのようななか、上記石炭灰を主成分とし、Ｃａを含む原料を副成分としてＣａＯ・Ａｌ２Ｏ３・２ＳｉＯ２（以下ＣＡＳ２と略記する場合がある）を含有する焼成物を製造し、セメント混合材や細骨材とする技術が提案されている（特許文献１、２参照）。
【０００５】
また、セメントを用いてモルタルやコンクリートを製造する際に、細骨材（砂）は必須の成分である。しかしながら、環境破壊等の懸念から、良質の細骨材を多量に採取するには困難が伴うようになってきている。
【先行技術文献】
【特許文献】
【０００６】
【特許文献１】特許第４４９４７４３号公報
【特許文献２】特許第４４５６８３２号公報
【発明の概要】
【発明が解決しようとする課題】
【０００７】
ここで、ＣａＯ・Ａｌ２Ｏ３・２ＳｉＯ２はその化学式の示す通りＣａＯとＡｌ２Ｏ３とＳｉＯ２とが１：１：２の比率の鉱物である。従って、原料として当該組成比のものを用いれば、ほぼ１００％の割合でＣＡＳ２を生じる。
【０００８】
しかしながら、前記廃棄物を有用な材料に変換しようとする目的に鑑みれば、上記のような割合の原料とすること自体に現実性がなく、どうしてもある程度の組成のぶれが存在することは避けられない。さらに、廃棄物を原料としようとする場合、上記３元素以外の金属成分の混入も避けることができない。
【０００９】
そして本発明者等の検討によれば、ＣａＯ、Ａｌ２Ｏ３及びＳｉＯ２の組成比のずれや、他の金属成分の存在により、ＣＡＳ２以外の鉱物の生成や非晶質（ガラス質）の生成が起きやすくなる。
【００１０】
ここで、ＣＡＳ２以外の鉱物の生成は通常は問題を生じないが、非晶質が多量に存在する場合には、該非晶質が水と反応して体積膨張を起こしたり、あるいは化学抵抗性を低下させるなどの問題を生じる。
【課題を解決するための手段】
【００１１】
本発明者等は、上記課題を解決すべく鋭意研究を行った。そしてその結果、原料中のＳｉＯ２、Ａｌ２Ｏ３を及びＣａＯを特定の範囲とし、且つＡｌ２Ｏ３／ＳｉＯ２をも調整することにより、非晶質の生成割合を低く抑えられることを見出し本発明を完成した。
【００１２】
即ち本発明は、９５０℃での強熱残分が、酸化物換算でＳｉＯ２を４０〜５０質量％、Ａｌ２Ｏ３を２０〜３７質量％、ＣａＯを１６〜２３質量％含み、且つＡｌ２Ｏ３／ＳｉＯ２が０．４〜０．９の範囲にある原料を１０００〜１４００℃で焼成する、ＣａＯ・Ａｌ２Ｏ３・２ＳｉＯ２を主成分とする焼成物の製造方法（但し、原料がＣａＯ：Ａｌ２Ｏ３：ＳｉＯ２＝１：１：２であって且つこれら以外の金属成分を含まない場合を除く）である。
【発明の効果】
【００１３】
セメント混合材や細骨材などとして有用なＣＡＳ２を主成分と（５０質量％以上含有）し、かつ非晶質相含有量が２０％以下である焼成物を再現性良く得ることができる。従って、従来技術に比べてより安定したセメント混合材や細骨材などとしても良質な焼成物を得ることが可能となる。
【発明を実施するための形態】
【００１４】
本発明の製造方法においては、その成分として、９５０℃での強熱後の残分が、酸化物換算でＳｉＯ２を４０〜５０質量％、Ａｌ２Ｏ３を２０〜３７質量％、ＣａＯを１５〜２３質量％含み、かつＡｌ２Ｏ３／ＳｉＯ２が０．４〜０．９の範囲にある原料を用いる。この範囲を外れると、焼成してもＣＡＳ２が全く生じなかったり、生成量が微量であったり、また非晶質量が多かったりしてセメント混合材や細骨材として適当な物性を有さないものとなってしまう。
【００１５】
ここで、９５０℃での強熱後の残分（以下、「強熱残分」と記す）とするのは、例えば石炭灰等の廃棄物・副産物を原料の一部として用いた場合、これら原料が水分や可燃成分（カーボンなど）を含むことが多く、よって、原料が含む該水分や未燃カーボン等を除去し、１０００〜１４００℃の温度で焼成した場合の化学組成に、より正確に反映させるためである。例えば、石炭灰によっては、上記水分や未燃カーボンが殆ど含まれていないものから、３０ｗｔ％近く含むものまである。また原料の一部として石灰石を用いた場合には、焼成により脱離する二酸化炭素の質量を考慮する必要がある。そのため、これらを除いた化学組成でなくては、十分にＣＡＳ２を生じさせる組成か否かを決定することはできない。
【００１６】
よりＣＡＳ２含有量が高く、非晶質の少ない焼成物を得るためには、強熱残分がＳｉＯ２を４０〜４７質量％、Ａｌ２Ｏ３を２７〜３４質量％、ＣａＯを１６〜１９質量％含み、かつＡｌ２Ｏ３／ＳｉＯ２が０．６〜０．８の範囲にある原料を焼成することが好ましく、Ａｌ２Ｏ３／ＳｉＯ２が０．６〜０．７の範囲にある原料を焼成することがより好ましい。
【００１７】
さらに非晶質相を少なくし、よりＣＡＳ２の生成量を高くするために、原料としては、強熱残分中のアルカリ含有量（Ｎａ２Ｏ＋Ｋ２Ｏ）が２．５量％以下、特に、１．５質量％以下のものを用いることが好ましい。
【００１８】
また同じくＣＡＳ２の生成割合を高くするという観点から、ＳｉＯ２、Ａｌ２Ｏ３及びＣａＯ以外の金属元素としては、強熱残分中にその合計が酸化物換算で１５質量％以下であることが好ましく、１０質量％以下であることがより好ましい。
【００１９】
上記組成を有する原料としては、廃棄物の有効利用という観点から石炭灰を主原料とすることが好ましい。但し、一般的な石炭灰は前記範囲と比較するとＣａＯ含有率が低いため、副原料として該石炭灰よりもＣａ含有率の高い原料を用いることが好ましい。
【００２０】
当該副原料としては、石灰石（炭酸カルシウム）、貝殻、生石灰、消石灰等が挙げられる。また各成分比を調製するために、他の原料を用いることも可能であり、例えば、高炉スラグ、製鋼スラグ、フライアッシュ、シリカフューム、建設発生土、下水汚泥、都市ゴミ焼却灰、下水汚泥焼却灰などが挙げられる。さらには、ポルトランドセメントクリンカー原料として公知の他の原料を用いることもできる。
【００２１】
なお原料の強熱残分の化学組成が上記範囲に入っているか否かについては、該原料をＪＩ  Ｒ５２０２「ポルトランドセメントの化学分析法」やＪＩ  Ｒ５２０４「セメントの蛍光Ｘ線分析法」などに準拠した方法により測定、確認すればよい。また、９５０℃での強熱は、ＪＩＳ  Ｒ５２０２中の「５．強熱減量の定量方法」に準じて行う。
【００２２】
本発明において、上記焼成物の原料の焼成温度は１０００℃以上である。焼成温度が１０００℃未満の場合には、ＣＡＳ２の生成が不十分となる。より好ましい焼成温度は１１５０℃以上である。また焼成温度が１４００℃を上回る場合には、原料が溶融、ガラス化するため、ＣＡＳ２の結晶化が困難となる。従って焼成時の最高温度は１４００℃以下であり、１３５０℃以下が好ましい。
【００２３】
焼成時間は、焼成温度にもよるが、一般的には０．５〜１０時間、好ましくは１〜５時間である。
【００２４】
焼成方法は特に限定されず、上記温度を得られる装置であれば特に限定されないが、既存のポルトランドセメント製造設備を使用できるという観点からＮＳＰキルンや、ＳＰキルンに代表されるセメントキルン等の高温加熱が可能な装置が好適に使用できる。また、大量生産あるいは大量処理の観点からも当該セメント製造設備を用いることが好ましい。
【００２５】
焼成物中のＣＡＳ２は、全体の５０質量％以上含まれていればよいが、セメント混合材として使用する際の物性を考慮すると、７０質量％以上であることが好ましい。
【００２６】
さらに本発明の製造方法で得られる焼成物にはＣＡＳ２以外の鉱物が存在していても良く、具体的には、ゲーレナイト、ムライト、ウォラストナイト、ビーライト等が挙げられる。
【００２７】
本発明の製造方法によれば、ＣＡＳ２とそれ以外の鉱物とを合わせて８０質量％以上とすることが再現性良く可能であり、さらに組成比を限定すれば８５質量％以上とすることも可能となる。
【００２８】
本発明の製造方法で製造されたＣＡＳ２を含む焼成物は、ポルトランドクリンカーおよび石膏と共に粉砕または個別に粉砕した後、混合することにより、水硬性組成物とすることができる。使用する石膏については、二水石膏、半水石膏、無水石膏等のセメント製造原料として公知の石膏が特に制限なく使用できる。石膏の添加量は、水硬性組成物中のＳＯ３量が１．５〜５．０質量％となるように添加することが好ましく、１．８〜３．０質量％となるような添加量がより好ましい。上記ＣＡＳ２を含む焼成物、ポルトランドセメントクリンカーおよび石膏の粉砕方法については、公知の技術が特に制限なく使用できる。ポルトランドセメントクリンカーは、その製造方法、組成に特に制限なく公知のものが制限なく使用できる。
【００２９】
また、該水硬性組成物には、更に高炉スラグ、シリカ質混合材、フライアッシュ、炭酸カルシウム、石灰石等の混合材や粉砕助剤を適宜、添加混合、混合粉砕してもよい。また塩素バイパスダスト等を混合してもよい。
【００３０】
当該水硬性組成物の粉末度は、特に制限されないが、２８００〜４５００ｃｍ２／ｇに調整されることが好ましい。
【００３１】
さらに必要に応じ、粉砕後に高炉スラグ、フライアッシュ等を混合し、高炉スラグセメント、フライアッシュセメント等にすることも可能である。
【００３２】
むろん本発明の焼成物は、ＪＩＳ規格外のセメントの製造原料や、セメント系固化材等の原料としてもよい。
【００３３】
さらに本発明の製造方法で得られた焼成物は、ふるい法で粒径２．５ｍｍ以下になるまで粉砕することにより、モルタルやコンクリートを製造する際の細骨材とすることも可能である。
【実施例】
【００３４】
以下、実施例により本発明をより具体的に説明するが、本発明はこれらの実施例に限定されるものではない。
【００３５】
用いた石炭灰は、日本国内の火力発電所から排出されたものである。この石炭灰の強熱減量、強熱残分の組成およびＡｌ２Ｏ３／ＳｉＯ２を表１に示す。化学組成は蛍光Ｘ線分析により求めた。
【００３６】
【表１】
2013023422.tif 000002
【００３７】
表１に示す石炭灰と、石灰石、建設発生土等を混合し、以下の表２に示す組成（強熱残分）の原料を得た。これらを１２５０℃で０．５時間焼成し焼成物を得た。得られた焼成物を蛍光Ｘ線分析による化学組成と、粉末Ｘ線回折の内部標準を用いたリートベルト解析により含有されるＣＡＳ２等の結晶量及び非晶質量とを求めた。結果を表２に示す。
【００３８】
【表２】
2013023422.tif 000003